(57)【要約】【課題】土木用シート類に要求される機械的物性、施行作業容易性及び耐久性を具備しつつ、使用後にリサイクル等の環境に配慮した処理が可能な土木用シート類を提供する【解決手段】実質的に生分解性を有しない合成繊維を用いて構成され、該合成繊維表面に生分解性物質、好ましくは脂肪族ポリエステル樹脂さらに好ましくはポリ乳酸からなる被膜が被覆されていることを特徴とする土木用シート類。地盤安定、護岸、洗掘防止、法面保護、盛土・法面補強や道路補強等の用途において、土砂表面に設置されもしくは土中に埋設されて使用される土木用シート類が含まれ、土木用シート類には布帛を用いたものとネットを用いたものの両方が含まれる。【選択図】　　なし【特許請求の範囲】
【請求項１】
実質的に生分解性を有しない合成繊維を用いて構成され、該合成繊維表面に生分解性物質からなる被膜が被覆されていることを特徴とする土木用シート類。
【請求項２】
生分解性物質が脂肪族ポリエステルであることを特徴とする請求項１に記載の土木用シート類。
【請求項３】
脂肪族ポリエステルがポリ乳酸であることを特徴とする請求項２に記載の土木用シート類。
【発明の詳細な説明】
【発明の属する技術分野】
【０００１】
本発明は地盤安定、護岸、洗掘防止、法面保護、盛土・法面補強や道路補強等の用途において、土砂表面に設置され、もしくは土中に埋設されて使用される土木用シート類に関するものである。
【従来の技術】
【０００２】
従来、軟弱地盤等を対象とした地盤安定工法や、盛土・法面補強工法に使用される土木用シート類としては、ポリエステル、ポリアミド、ポリアラミド等からなる合成繊維を用いて製編織もしくは製網され、その合成繊維表面にポリ塩化ビニル樹脂やポリエチレン樹脂等の合成樹脂被膜が被覆されたシートやネット等のシート類がよく使用されている。そのようなシート類においては、合成繊維を使用することにより土木用シート類に要求される引張強度や伸度、剛性等の機械的物性を具現し、一方、合成樹脂被膜を被覆することにより、合成繊維を土砂等との接触による衝撃から保護し、また、施工性として要求されるシート類の硬さや耐久性を具現している。
【０００３】
【発明が解決しようとする課題】
土砂表面に設置される土木用シート類は使用後に廃棄されるのが通常であり、また、盛土や法面の補強用として土中に埋設された土木用シート類についても、再開発工事を行う等、必要があって掘り起こされた場合には廃棄される。
しかしながら、上記のような従来型のシート類は、布帛もしくはネットを構成する合成繊維と樹脂被膜とが物質的に異なり、複合物となっているために、廃棄処理に困難を伴い、リサイクル等の環境に配慮した処理も実際不可能である。このため、そのほとんどが産業廃棄物として埋め立て処分されているのが現状である。
【０００４】
本発明は、この様な現状に鑑みて行われたものであり、土木用シート類に要求される機械的物性、施行作業容易性及び耐久性を具備しつつ、使用後にリサイクル等の環境に配慮した処理が可能な土木用シート類を提供することを課題とするものである。
【課題を解決するための手段】
【０００５】
上記の課題を達成するために、本発明は、実質的に生分解性を有しない合成繊維を用いて構成され、該合成繊維表面に生分解性物質、好ましくは脂肪族ポリエステル樹脂さらに好ましくはポリ乳酸からなる被膜が被覆されていることを特徴とする土木用シート類を要旨とするものである。
【０００６】
【発明の実施の形態】
以下、本発明について詳細に説明する。
本発明の土木用シート類としては、一般的にジオシンセティックスと称されるシート類であれば特に限定されるものではなく、地盤安定、護岸、洗掘防止、法面保護、盛土・法面補強や道路補強等の用途において、土砂表面に設置されもしくは土中に埋設されて使用される土木用シート類が含まれる。例えば、ジオグリッドと称される補強用シート及びネット、ジオネットと称される樹脂ネット、ジオメンブレンと称される透水性の極めて小さい又は不透水性のシート、さらにはそれらを組み合わせたジオコンポジット（排水材等として使用される）等が挙げられる。
なお、上記した通り、本発明の土木用シート類には、布帛を用いたものとネットを用いたものの両方が含まれる。
【０００７】
合成繊維としては、実質的に生分解性を有しないことを要する。セルロース系繊維や生分解性プラスチックからなる繊維のような生分解性繊維では、土中に埋設される等した後に比較的短期間のうちに強度が著しく損なわれ、本来の土木用シート類としての機能が失われるからである。したがって、実質的に生分解性を有しない合成繊維であれば、特に制限されるものではなく、例えばポリアミド、ポリビニルアルコール、ポリ塩化ビニリデン、ポリ塩化ビニル、芳香族系ポリエステル、ポリアクリロニトリル、ポリエチレン、ポリプロピレン、ポリウレタン及びポリフルオロエチレン等からなる合成繊維が使用でき、求められる要求特性に応じて適宜選択すればよい。
【０００８】
上記の合成繊維から製編織されもしくは製網されてシート類を構成するのに用いられる布帛もしくはネットの組織としては、特に制限されるものではなく、要求特性に応じて適宜選択すればよい。このうち、織物は構成する繊維の強力利用率が高いので強力が求められる用途分野に適しており、編物は伸度を要求される用途分野に適している。また、ネットは空隙を多く必要とする用途分野に適している。
【０００９】
布帛もしくはネットにおいて、合成繊維表面に生分解性物質からなる被膜が被覆されていることは、本発明において重要である。一般に、土木用シート類においては、その設置作業時又は土木埋設作業時に土砂等との接触による衝撃を受けることよって繊維が傷つけられて、摩耗や破断等のトラブルが生じるおそれがある。そこで、被膜を被覆することにより、繊維が保護されて上記のようなトラブルを回避できる。一方、設置あるいは埋設された後は、シート類は安定状態に置かれるので、土砂等から受ける衝撃は実質的に生じず、繊維表面に被膜を有する必要がなくなるところ、被膜が生分解してやがて消失することにより、廃棄処理の困難な複合材料ではなく、合成繊維布帛もしくはネットという実質的に単一素材からなるシート類へと変化するのである。
【００１０】
被膜を構成する生分解性物質についても、特に制限されるものではなく、例えば、ポリ乳酸、ポリカプロラクトン、ポリブチレンサクシネート、ポリエチレンサクシネート、ポリグリコール酸などの脂肪族ポリエステル、該脂肪族系ポリエステルと芳香族系ポリエステルの共重合体、ポリビニルアルコール、ポリアミノ酸類、ポリアミド類、セルロース及びその誘導体、澱粉、酢酸セルロース等が使用でき、またこれらの複合物からなるものであってもよい。これらのうち、樹脂の硬度及び加工性を考慮すれば脂肪族ポリエステルが好ましく、さらに長期保存性や施工期間中の安定性等を考慮すれば、加水分解を経てから生分解する樹脂であるポリ乳酸がより好ましい。
【００１１】
被膜の付着比率としては、１０〜２００％Ｏｍｆが好ましい。１０％Ｏｍｆ未満では、繊維を保護する効果が不足する傾向にあるので好ましくない。一方、２００％Ｏｍｆを超えると、シート類の可撓性が損なわれる傾向にあり、また、加工コスト面でも不利になるので好ましくない。
【００１２】
合成繊維表面に被膜を被覆するのは、製編織もしくは製網する前の糸の段階で被覆してもよいが、製編織性、製網性や被覆作業の効率を考慮すれば、製編織後の布帛や製網後のネットに被覆を施すのが好ましい。被覆方法としては、特に制限されるものではなく、生分解性物質をエマルジョン、ディスパージョンもしくは溶液状態にしてのディッピング、グラビアコーティングやナイフコーティング、あるいはパウダーコーティング、フィルムラミネーティング、溶融ラミネーティング、射出成型方法等が利用できる。
【００１３】
【実施例】
次に本発明を実施例により具体的に説明する。
【００１４】
実施例１
８．２ｃＮ／ｄｔｅｘの引張強度を有する高強力ポリエステルマルチフィラメント（１１００ｄｔｅｘ／１９２ｆ）を、６０Ｔ／ｍで５本合撚した糸条を用いて、３本からみ織り組織にて織物密度が経８本／２．５４ｃｍ×緯８本／２．５４ｃｍ、目付２００ｇ／ｍ２の織物を製織した。この織物に、ポリ乳酸のエマルジョン（第一工業製薬株式会社製、プラセマＬ１１０、固形分濃度４０％）をディッピング法にて両面塗布し、１１０℃で２分間テンターにて乾燥することにより、被膜付着率を５０％Ｏｍｆとした本発明の土木用シートを得た。
【００１５】
比較例１
実施例１と同様にして製織した織物に、塩ビプラスチゾル（日本ゼオン株式会社製、ゼオン１２１）をディッピング法にて両面塗布し、１８０℃で２分間テンターにて乾燥することにより、被膜付着率を１００％Ｏｍｆとした比較用の土木用シートを得た。
【００１６】
比較例２
実施例１と同様にして製織した織物に何ら樹脂加工を施すことなく、そのまま比較用の土木用シートとした。
【００１７】
実施例１及び比較例１，２の土木用シートを土中に敷設する作業試験を福井県坂井郡丸岡町において行なった。この作業試験においては、予め地表面にシートを展張して、その上から土砂を約１０ｃｍの厚さになるよう投入した。その結果、実施例１及び比較例１のシートについては、作業性に問題はなく、土砂の投入時の衝撃による繊維の切断等のトラブルも見られなかった。しかし比較例２のシートについては、樹脂加工を施していないため硬さが不足して敷設時の展張に時間がかかり、作業者の足に引っ掛かったりもして作業性が悪く、さらに土砂投入の衝撃により繊維の一部に切断が見られた。
また、実施例１及び比較例１の土木用シートを、同地にて１年間土中敷設したまま放置して、分解性の試験を行った。その結果、実施例１では、被覆樹脂が分解して基布のポリエステルのみが残存しており、洗浄後、再溶融してリサイクル可能であることを確認した。一方、比較例１では被覆樹脂は分解しておらず、敷設前と同様の複合材であって、リサイクルには供することができないものであった。
【００１８】
【発明の効果】
本発明の土木用シート類は、布帛もしくはネットを構成する合成繊維表面に生分解性物質からなる被膜が被覆されたものであるため、設置作業時には被膜による繊維保護効果が得られる一方、使用後には被膜が生分解して消失して実質的に合成繊維単一素材からなる布帛もしくはネットとなり、リサイクル等の環境に配慮した処理が可能となる。